ТЕРМОСТОЙКИЙ СПЛАВ НА ОСНОВЕ АЛЮМИНИЯ И СПОСОБ ПОЛУЧЕНИЯ ИЗ НЕГО ДЕФОРМИРОВАННЫХ ПОЛУФАБРИКАТОВ

1. Сплав на основе алюминия, содержащий медь, марганец, цирконий, кремний, железо и хром при следующем соотношении компонентов, мас.%:
медь
0,6-1,5
марганец
1,2-1,8
цирконий
0,2-0,6
кремний
0,05-0,25
железо
0,1-0,4
хром
0,01-0,3
алюминий
остальное
3
20
2
3
при этом сплав содержит цирконий в своей структуре в виде наночастиц фазы AlZr размером не более 20 нм, а марганец преимущественно образует вторичные выделения фазы AlCuMn размером не более 500 нм в количестве не менее 2 об.%.
2. Способ получения деформированного полуфабриката из сплава на основе алюминия по п.1, включающий приготовление расплава упомянутого сплава и получение литой заготовки путем кристаллизации расплава, которые проводят при температуре, превышающей температуру ликвидуса не менее чем на 50°С, получение промежуточного деформированного полуфабриката путем деформирования литой заготовки при температуре, не превышающей 350°С, которое проводят в два этапа с промежуточным отжигом при 340-350°С, последующий отжиг промежуточного деформированного полуфабриката при температуре 340-450°С, получение готового деформированного полуфабриката путем деформирования промежуточного деформированного полуфабриката при комнатной температуре, отжиг готового деформированного полуфабриката при температуре 300-400°С.
3. Способ по п.2, в котором деформирование литой заготовки проводят при комнатной температуре.
4. Способ по п.2, в котором полуфабрикат выполняют в виде катаного листа.
5. Способ по п.2, в котором полуфабрикат выполняют в виде проволоки.
6. Способ по п.2, в котором полуфабрикат выполняют в виде прессованного прутка.
7. Способ по п.3, в котором полуфабрикат выполняют в виде штамповок.